(57)【特許請求の範囲】
【請求項１】
厚み０．３ｍｍ以下の第１の回路基板の主面上に第１の回路電極が形成された第１の回路部材と、
厚み０．３ｍｍ以下の第２の回路基板の主面上に第２の回路電極が形成され、前記第２の回路電極が前記第１の回路電極と対向するように配置され、前記第２の回路電極が前記第１の回路電極と電気的に接続されている第２の回路部材と、
前記第１の回路部材と前記第２の回路部材との間に介在する接続部と、
を備え、
前記接続部が、回路接続用接着フィルムの硬化物であり、
前記第１の回路基板がガラス基板であり、前記第２の回路部材が半導体素子であり、
前記回路接続用接着フィルムが、接着剤組成物及び導電粒子を含有する導電性接着剤層と、接着剤組成物を含有しかつ導電粒子を含有しない絶縁性接着剤層と、を備え、
前記導電性接着剤層に含有される接着剤組成物が、（ａ）フィルム形成材、（ｂ）エポキシ樹脂、（ｃ）潜在性硬化剤及び（ｄ）平均粒径が１μｍ以下である絶縁性微粒子を含み、
前記絶縁性微粒子の配合量が、前記導電性接着剤層に含有される接着剤組成物の全質量１００質量部に対して、１０〜５０質量部であり、
前記絶縁性微粒子が、メチルメタクリレート・ブタジエン・スチレンゴム、アクリルゴム、ポリメチルメタクリレート及びポリブタジエンゴムからなる群より選ばれる少なくとも１種である、回路接続構造体。
【請求項２】
前記絶縁性微粒子が、分子量が１００万以上の有機微粒子又は三次元架橋構造を有する有機微粒子である、請求項１記載の回路接続構造体。
【請求項３】
前記絶縁性微粒子が、コアシェル型の構造を有し、コア層とシェル層で組成が異なる絶縁性微粒子である、請求項１又は２記載の回路接続構造体。
【請求項４】
厚み０．３ｍｍ以下の第１の回路基板の主面上に第１の回路電極が形成された第１の回路部材と、
厚み０．３ｍｍ以下の第２の回路基板の主面上に第２の回路電極が形成された第２の回路部材と、
前記第１の回路部材及び前記第２の回路部材の間に配置された回路接続用接着フィルムと、
を前記第１の回路電極と前記第２の回路電極とが対向配置された状態で加熱及び加圧して、前記第１の回路電極と前記第２の回路電極とを電気的に接続する、回路部材の接続方法であり、
前記第１の回路基板がガラス基板であり、前記第２の回路部材が半導体素子であり、
前記回路接続用接着フィルムが、接着剤組成物及び導電粒子を含有する導電性接着剤層と、接着剤組成物を含有しかつ導電粒子を含有しない絶縁性接着剤層と、を備え、
前記導電性接着剤層に含有される接着剤組成物が、（ａ）フィルム形成材、（ｂ）エポキシ樹脂、（ｃ）潜在性硬化剤及び（ｄ）平均粒径が１μｍ以下である絶縁性微粒子を含み、
前記絶縁性微粒子の配合量が、前記導電性接着剤層に含有される接着剤組成物の全質量１００質量部に対して、１０〜５０質量部であり、
前記絶縁性微粒子が、メチルメタクリレート・ブタジエン・スチレンゴム、アクリルゴム、ポリメチルメタクリレート及びポリブタジエンゴムからなる群より選ばれる少なくとも１種である、接続方法。
【請求項５】
前記絶縁性微粒子が、分子量が１００万以上の有機微粒子又は三次元架橋構造を有する有機微粒子である、請求項４記載の接続方法。
【請求項６】
前記絶縁性微粒子が、コアシェル型の構造を有し、コア層とシェル層で組成が異なる絶縁性微粒子である、請求項４又は５記載の接続方法。
【発明の詳細な説明】
【技術分野】
【０００１】
本発明は、回路接続用接着フィルム、これを用いた回路接続構造体及び回路部材の接続方法に関する。
【背景技術】
【０００２】
従来、基板、中でも液晶などのフラットパネルディスプレイ（ＦＰＤ）用のガラス基板に半導体素子を接続するために、加熱により硬化する熱硬化性の接着剤フィルムが用いられている。
【０００３】
熱硬化性の接着剤フィルムとしては、熱硬化性樹脂であるエポキシ樹脂を含有するものが広く用いられており、エポキシ樹脂が加熱により硬化すると機械的強度の高い重合体となるので、半導体素子と液晶ディスプレイとが該接着剤フィルムによって強固に接続され、信頼性の高い電気装置が得られる。近年、エポキシ樹脂と比べて、より低温で硬化できるアクリレートを含有する接着剤フィルムも用いられるようになってきている。
【０００４】
ところで、ガラス基板と半導体素子とを接着剤フィルムを用いて接続した場合、接着剤フィルムを加熱するときに、熱伝導により加熱されて熱膨張するために半導体素子が伸張することがある。そのため、加熱終了後に全体が冷却されると伸張した半導体素子が収縮し、その収縮に伴いＦＰＤを構成するガラス基板に反り等の変形が生じることがある。ガラス基板に変形が生じると、変形した部分に位置するディスプレイの表示画像に乱れが生じてしまう。
【０００５】
これまで、反り等の変形を抑制するためにさまざまな手法が知られている。例えば、加熱及び加圧ツールと半導体素子との間にフィルムを介する接続方法（特許文献１）、加熱及び加圧工程後に加熱する方法（特許文献２）が報告されている。
【０００６】
また、接着剤フィルムに応力緩和できる材料を用いる手法も最近知られるようになっている（特許文献３、４）。
【先行技術文献】
【特許文献】
【０００７】
【特許文献１】特開２００６−２２９１２４号公報
【特許文献２】特開２００４−２００２３０号公報
【特許文献３】特開２００４−２７７５７３号公報
【特許文献４】特許第３４７７３６７号公報
【発明の概要】
【発明が解決しようとする課題】
【０００８】
しかし、応力緩和できる材料の使用によりガラス基板の変形は抑制され得るものの、接続信頼性が低下するという問題がある。また、接着剤フィルムを形成する際のフィルム形成性が低下して、接着剤フィルムを安定して得ることが困難になる場合がある。なお、特にガラス基板及び半導体素子の厚みが薄くなるに従い、反り（ガラス基板の変形）が顕著に生じやすくなる傾向がある。
【０００９】
そこで、本発明は、従来の回路基板よりも厚みの薄いガラス基板と半導体素子との接続に用いられた場合でも、優れた接続信頼性を維持しつつガラス基板の変形を抑制でき、しかもフィルム形成性にも優れる回路接続用接着フィルム、これを用いた回路接続構造体及び回路部材の接続方法を提供することを目的とする。
【課題を解決するための手段】
【００１０】
本発明者らは上記課題を解決するべく鋭意検討した結果、回路部材の変形が生じるのは実装後（硬化後）の回路接続用接着フィルムの内部応力が高すぎること、また、接続信頼性が低下するのは実装後の回路接続用接着フィルム中に弾性率が低すぎる部分が発生すること、に起因していることを見出した。特に弾性率が局所的に低すぎる場合、対向する電極同士が導電粒子の扁平を保持することが困難となるため、接続信頼性が低下する傾向にあることもわかった。
【００１１】
かかる知見に基づいて更に検討し、回路接続用接着フィルムに所定の平均粒径を有する絶縁性微粒子を所定量含有させることで、高接続信頼性を保ちつつも基材の変形を抑制できることを見出し、本発明の完成に至った。
【００１２】
すなわち、本発明は、接着剤組成物及び導電粒子を含有する導電性接着剤層と、接着剤組成物を含有し、導電粒子を含有しない絶縁性接着剤層と、を備える回路接続用接着フィルムであって、導電性接着剤層に含有される接着剤組成物が、（ａ）フィルム形成材、（ｂ）エポキシ樹脂、（ｃ）潜在性硬化剤及び（ｄ）平均粒径が１μｍ以下である絶縁性微粒子を含み、絶縁性微粒子の配合量が、導電性接着剤層に含有される接着剤組成物の全質量１００質量部に対して、１０〜５０質量部であり、厚み０．３ｍｍ以下の第１の回路基板の主面上に第１の回路電極が形成された第１の回路部材と、厚み０．３ｍｍ以下の第２の回路基板の主面上に第２の回路電極が形成された第２の回路部材とを、第１の回路電極及び第２の回路電極を対向させた状態で電気的に接続するための回路接続用接着フィルムを提供する。
【００１３】
このような回路接続用接着フィルムであれば、導電性接着剤層中の接着剤組成物が所定の平均粒径を有する絶縁性微粒子を所定量含有しているため、良好な弾性率を有するフィルムを実現できる。これにより、厚みが０．３ｍｍ以下の回路基板を備える回路部材同士の接続に用いられた場合でも、回路部材の変形を抑制することができると共に、良好な接続信頼性を得ることができる。また、導電性接着剤層中の接着剤組成物が上述の（ｄ）平均粒径が１μｍ以下である絶縁性微粒子と共に、（ａ）フィルム形成材、（ｂ）エポキシ樹脂及び（ｃ）潜在性硬化剤を含むため、フィルム形成性に優れるだけでなく、優れた耐熱性及び接着性を有する回路接続用接着フィルムを得ることができる。
【００１４】
なお、回路接続用接着フィルムが導電性接着剤層及び絶縁性接着剤層の二層を備えることで、対向する電極同士が導電粒子を捕捉し易くなり、接続信頼性を向上させることができる。これにより、良好な接続信頼性を得ることができる。
【００１５】
本発明はまた、厚み０．３ｍｍ以下の第１の回路基板の主面上に第１の回路電極が形成された第１の回路部材と、厚み０．３ｍｍ以下の第２の回路基板の主面上に第２の回路電極が形成され、第２の回路電極が第１の回路電極と対向するように配置され、第２の回路電極が第１の回路電極と電気的に接続されている第２の回路部材と、第１の回路部材と第２の回路部材との間に介在する接続部と、を備え、接続部が、本発明の回路接続用接着フィルムの硬化物である、回路接続構造体を提供する。
【００１６】
このような回路接続構造体であれば、接続部が本発明の回路接続用接着フィルムの硬化物からなることから、回路接続構造体内の内部応力を低く抑え、弾性率が低すぎる部分の発生を抑制することができる。このため、回路部材の変形を抑制することができると共に、優れた接続信頼性を達成することができる。
【００１７】
本発明はさらに、厚み０．３ｍｍ以下の第１の回路基板の主面上に第１の回路電極が形成された第１の回路部材と、厚み０．３ｍｍ以下の第２の回路基板の主面上に第２の回路電極が形成された第２の回路部材と、第１の回路部材及び第２の回路部材の間に配置された本発明の回路接続用接着フィルムと、を第１の回路電極と第２の回路電極とが対向配置された状態で加熱及び加圧して、第１の回路電極と第２の回路電極とを電気的に接続する、回路部材の接続方法を提供する。
【００１８】
このような回路部材の接続方法であれば、回路部材の接続に本発明に係る回路接続用接着フィルムの硬化物を用いるため、硬化物内の内部応力を低く抑えながらも、対向する電極間の導電性を十分に確保することができる。このため、回路部材の変形を抑制できると共に、良好な接続信頼性を有する回路接続構造体を形成することができる。
【発明の効果】
【００１９】
本発明によれば、従来の回路基板よりも厚みの薄いガラス基板と半導体素子との接続に用いられた場合でも、優れた接続信頼性を維持しつつガラス基板の変形を抑制でき、しかもフィルム形成性にも優れる回路接続用接着フィルム、これを用いた回路接続構造体及び回路部材の接続方法を提供することができる。特に本発明においては、厚み０．３ｍｍ以下の回路部材同士を接続した場合でも、上記効果を達成することが可能な回路接続用接着フィルムを提供することができる。
【図面の簡単な説明】
【００２０】
【図１】本発明の一実施形態に係る回路接続用接着フィルムを示す模式断面図である。
【図２】一対の回路部材の間に本実施形態に係る回路接続用接着フィルムを介在させた積層体を示す模式断面図である。
【図３】本実施形態に係る回路接続構造体を示す模式断面図である。
【図４】ガラス基板の反りの評価方法を示す模式断面図である。
【発明を実施するための形態】
【００２１】
以下、必要に応じて図面を参照しつつ、本発明の好適な実施形態について詳細に説明する。ただし、本発明は以下の実施形態に限定されるものではない。
【００２２】
＜回路接続用接着フィルム＞
まず、図１を参照して、本実施形態の回路接続用接着フィルム１０について説明する。図１は、本発明の一実施形態に係る回路接続用接着フィルムを示す模式断面図である。回路接続用接着フィルム１０は、接着剤組成物４ｂ及び導電粒子５を含有する導電性接着剤層３ｂと、導電性接着剤層３ｂ上に形成された、接着剤組成物４ａを含有する絶縁性接着剤層３ａとを有する。
【００２３】
（導電性接着剤層）
導電性接着剤層３ｂは、（ａ）フィルム形成材（以下、場合により「（ａ）成分」という）、（ｂ）エポキシ樹脂（以下、場合により「（ｂ）成分」という）、（ｃ）潜在性硬化剤（以下、場合により「（ｃ）成分」という）及び（ｄ）平均粒径が１μｍ以下である絶縁性微粒子を含む接着剤組成物４ｂと、導電粒子５とを含有する。
【００２４】
（ａ）成分であるフィルム形成材は、液状の硬化性樹脂組成物を固形化する作用を有するポリマーである。フィルム形成材を硬化性樹脂組成物に含ませることによって、硬化性樹脂組成物をフィルム状に成形したときに、容易に裂けたり、割れたり、べたついたりすることのない、取扱いが容易な接着剤フィルムを得ることができる。
【００２５】
このようなフィルム形成材としては、例えば、フェノキシ樹脂、ポリビニルホルマール樹脂、ポリスチレン樹脂、ポリビニルブチラール樹脂、ポリエステル樹脂、ポリアミド樹脂、キシレン樹脂及びポリウレタン樹脂からなる群より選ばれる少なくとも１種のポリマーが挙げられる。これらの中でも、フェノキシ樹脂、ポリウレタン樹脂及びポリビニルブチラール樹脂が好ましい。これらは（ｂ）成分との相溶性に優れ、硬化後の回路接続用接着フィルム１０に優れた接着性、耐熱性、機械強度を付与することができる。
【００２６】
フェノキシ樹脂は、２官能フェノール類とエピハロヒドリンとを高分子量になるまで反応させるか、又は２官能エポキシ樹脂と２官能フェノール類とを重付加反応させることにより得られる。具体的には、２官能フェノール類１モルとエピハロヒドリン０．９８５〜１．０１５モルとを、アルカリ金属水酸化物等の触媒の存在下において、非反応性溶媒中で４０〜１２０℃の温度で反応させることにより得ることができる。
【００２７】
フェノキシ樹脂を得る重付加反応は、２官能性エポキシ樹脂と２官能性フェノール類との配合当量比をエポキシ基／フェノール水酸基＝１／０．９〜１／１．１として行うことが好ましい。これにより、硬化後の回路接続用接着フィルム１０の機械的特性及び熱的特性を良好にすることができる。また、この重付加反応は、アルカリ金属化合物、有機リン系化合物、環状アミン系化合物等の触媒の存在下、沸点が１２０℃以上のアミド系、エーテル系、ケトン系、ラクトン系、アルコール系等の有機溶剤中において原料固形分を５０質量部以下とし、５０〜２００℃に加熱して行うことが好ましい。
【００２８】
フェノキシ樹脂を得るために用いられる２官能エポキシ樹脂としては、例えば、ビスフェノールＡ型エポキシ樹脂、ビスフェノールＦ型エポキシ樹脂、ビスフェノールＡＤ型エポキシ樹脂、ビスフェノールＳ型エポキシ樹脂、ビフェニルジグリシジルエーテル及びメチル置換ビフェニルジグリシジルエーテルが挙げられる。２官能フェノール類としては、２個のフェノール性水酸基を有するもの、例えば、ハイドロキノン類、ビスフェノールＡ、ビスフェノールＦ、ビスフェノールＡＤ、ビスフェノールＳ、ビスフェノールフルオレン、メチル置換ビスフェノールフルオレン、ジヒドロキシビフェニル及びメチル置換ジヒドロキシビフェニル等のビスフェノール類が挙げられる。
【００２９】
フェノキシ樹脂はラジカル重合性の官能基や、その他の反応性化合物によって変性されていてもよい。上述の種々のフェノキシ樹脂を、単独で又は２種以上を組み合わせて用いることができる。
【００３０】
ポリウレタン樹脂は分子鎖中にウレタン結合を有するエラストマーであり、通常、多塩基酸（テレフタル酸、イソフタル酸、フタル酸、コハク酸、アジピン酸、アゼライン酸、セバシン酸等）と、２価アルコール（エチレングリコール、１，４−ブタンジオール、１，５−ペンタンジオール、１，６−ヘキサンジオール、ジエチレングリコール、トリエチレングリコール、ポリエチレングリコール、プロピレングリコール等）と、を縮合反応して得られる末端ヒドロキシル基を有する飽和ポリエステル樹脂に対して、その活性水素基と、ジイソシアネート化合物（トリレンジイソシアネート、ジフェニルメタンジイソシアネート、ヘキサメチレンジイソシアネート、キシリレンジイソシアネート、シクロヘキシルメタンジイソシアネート等）のイソシアネート基と、をほぼ当量で反応した線状高分子である。
【００３１】
かかるポリウレタン樹脂は、有機溶剤、例えば、エステル系（酢酸エチル、酢酸ブチル等）、ケトン系（メチルエチルケトン、シクロヘキサノン、アセトン等）、芳香族系（トルエン、キシレン、ベンゼン等）及び塩素系（トリクレン、塩化メチレン等）の溶剤に容易に溶解する。
【００３２】
ポリビニルブチラール樹脂は分子鎖中にビニルアセタール単位を有するエラストマーであり、通常、酢酸ビニルを重合させてからアルカリ処理を行った後に、これをアルデヒド（メタナール、エタナール、プロパナール、ブタナール等）と反応させることで得られる線状高分子である。本実施形態で用いられるポリビニルブチラール樹脂は、重合度７００〜２５００、ブチラール化度６５ｍｏｌ％以上であることが好ましい。
【００３３】
重合度が７００未満であると、ポリビニルブチラール樹脂の凝集力が不足し、フィルム形成性が低下してしまう。重合度が２５００を越えると樹脂の圧着時の樹脂流動性が不足し、被着体の電極間にうまく導電粒子が介在することができず、十分な接続信頼性が得られにくくなる。また、ブチラール化度が６５ｍｏｌ％未満であると、水酸基又はアセチル基の割合が増加し、十分な接続信頼性が得られにくくなる。
【００３４】
（ａ）成分であるフィルム形成材のガラス転移温度（以下、「Ｔｇ」という）は特に限定されないが、好ましくは４０〜７０℃であり、より好ましくは４５〜７０℃であり、更に好ましくは５０〜７０℃である。このようなＴｇを有するフィルム形成材であれば、弾性変形することにより硬化後の回路接続用接着フィルム１０内に発生する内部応力を吸収し、回路部材の反り量を低減させるため、接続信頼性をより確実に向上することができる。
【００３５】
フィルム形成材の配合量は、接着剤組成物４ｂの全質量１００質量部に対して１０〜５０質量部であることが好ましく、２０〜４０質量部であることがより好ましい。フィルム形成材の量をこの範囲にすることにより、基材の変形（反り量）をさらに抑制でき電気接続性により優れる回路接続用接着フィルム１０が提供される。
【００３６】
フィルム形成材は、その分子量が大きいほどフィルム形成性が容易に得られ、また接着剤組成物４ａの流動性に影響する溶融粘度を広範囲に設定できる。フィルム形成材の重量平均分子量（Ｍｗ）としては、５０００〜１５００００が好ましく、１００００〜８００００が特に好ましい。この値が、５０００以上であると、良好なフィルム形成性が得られやすい傾向があり、一方、１５００００以下であると、他の成分との良好な相溶性が得られやすい傾向がある。
【００３７】
なお、上記「重量平均分子量」とは、下記表１に示す条件に従って、ゲル浸透クロマトグラフ（ＧＰＣ）より標準ポリスチレンによる検量線を用いて測定した値をいう。
【００３８】
【表１】
0005206840.tif 000002
【００３９】
（ｂ）成分であるエポキシ樹脂としては、エピクロルヒドリンと、ビスフェノールＡ、ビスフェノールＦ及びビスフェノールＡＤ等からなる群より選択される少なくとも一種とから誘導されるビスフェノール型エポキシ樹脂、エピクロルヒドリンとフェノールノボラック及びクレゾールノボラックの一方又は双方とから誘導されるエポキシノボラック樹脂、ナフタレン環を含んだ骨格を有するナフタレン系エポキシ樹脂、並びにグリシジルアミン、グリシジルエーテル、ビフェニル、脂環式等の１分子内に２個以上のグリシジル基を有する各種のエポキシ化合物等を、単独で又は２種以上を組み合わせて用いることができる。エポキシ樹脂は、エレクトロマイグレーション防止の観点から、不純物イオン（Ｎａ＋、Ｃｌ−等）や、加水分解性塩素等を３００ｐｐｍ以下に低減した高純度品を用いることが好ましい。
【００４０】
上記エポキシ樹脂の中でも、分子量の異なるグレードが広く入手可能で、接着性や反応性等を任意に設定できることから、ビスフェノール型エポキシ樹脂が好ましい。ビスフェノール型エポキシ樹脂の中でも、ビスフェノールＦ型エポキシ樹脂が特に好ましい。ビスフェノールＦ型エポキシ樹脂の粘度は低く、フェノキシ樹脂と組み合わせて用いることにより、回路接続用接着フィルム１０の流動性を容易に広範囲に設定できる。また、ビスフェノールＦ型エポキシ樹脂は、回路接続用接着フィルム１０に良好な粘着性を付与し易いという利点も有する。
【００４１】
エポキシ樹脂の配合量は、接着剤組成物４ｂの全質量１００質量部に対して５〜５０質量部であることが好ましく、２０〜４０質量部であることがより好ましい。エポキシ樹脂の配合量が５質量部未満の場合、回路部材同士を圧着する際に回路接続用接着フィルム１０の流動性が低下する傾向があり、５０質量部を超える場合、長期保管時に回路接続用接着フィルム１０が変形する傾向がある。
【００４２】
（ｃ）成分である潜在性硬化剤としては、例えば、イミダゾール系、ヒドラジド系、アミンイミド及びジシアンジアミドが挙げられる。これらは、単独で又は２種以上を組み合わせて用いることができる。さらに、潜在性硬化剤を分解促進剤、抑制剤等と組み合わせてもよい。なお、可使時間を延長するためには、潜在性硬化剤をポリウレタン系、ポリエステル系の高分子物質等で被覆してマイクロカプセル化することが好ましい。
【００４３】
潜在性硬化剤の配合量は、エポキシ樹脂１００質量部に対して、１０〜２００質量部であることが好ましく、１００〜１５０質量部であることがより好ましい。これにより、硬化反応において十分な反応率を得ることができる。潜在性硬化剤の配合量が１０質量部未満では、十分な反応率を得ることができず、良好な接着強度及び接続抵抗が得られ難い傾向がある。潜在性硬化剤の配合量が２００質量部を超えると、回路接続用接着フィルム１０の流動性の低下、接続抵抗の上昇、回路接続用接着フィルム１０のポットライフの短縮等が発生する傾向がある。
【００４４】
導電性接着剤層３ｂは、（ｄ）平均粒径が１μｍ以下である絶縁性微粒子を更に含有する。これにより、フィルム硬化後の接着剤層内の内部応力がより緩和される。
【００４５】
このような絶縁性微粒子としては、例えば、シリカ、アルミナ等の無機粒子、又は、シリコーンゴム、メチルメタクリレート・ブタジエン・スチレン（ＭＢＳ）、アクリルゴム、ポリメチルメタクリレート、ポリブタジエンゴム等の有機粒子が挙げられる。
【００４６】
また、絶縁性微粒子としては、上述した以外にも、例えば、アクリル樹脂、ポリエステル、ポリウレタン、ポリビニルブチラール、ポリアリレート、ポリスチレン、ＮＢＲ、ＳＢＲ及びシリコーン変性樹脂等並びにこれらを成分として含む共重合体からなる粒子が挙げられる。絶縁性微粒子としては、分子量が１００万以上の有機微粒子又は三次元架橋構造を有する有機微粒子が好ましい。このような絶縁性微粒子は硬化性組成物への分散性が高い。なお、ここで「三次元架橋構造を有する」とは、ポリマー鎖が三次元網目構造を有していることを示し、このような構造を有する絶縁性微粒子は、例えば、反応点を複数有するポリマーを、当該反応点と結合しうる官能基を二つ以上有する架橋剤で処理することで得られる。分子量が１００万以上の有機微粒子及び三次元架橋構造を有する有機微粒子は、いずれも溶媒への溶解性が低いことが好ましい。溶媒への溶解性が低いこれらの絶縁性微粒子は、上述の効果を一層顕著に得ることができる。また、上述の効果を一層顕著に得る観点からは、分子量が１００万以上の有機微粒子及び三次元架橋構造を有する有機微粒子は、（メタ）アクリル酸アルキル−シリコーン共重合体、シリコーン−（メタ）アクリル酸共重合体又はこれらの複合体からなる絶縁性微粒子であることが好ましい。また、（ｄ）成分としては、例えば、特開２００８−１５０５７３公報に記載されるようなポリアミック酸粒子及びポリイミド粒子等の絶縁性微粒子も使用することができる。
【００４７】
さらに、（ｄ）成分としてコアシェル型の構造を有し、コア層とシェル層で組成が異なる絶縁性微粒子を用いることもできる。コアシェル型の絶縁性有機粒子として、具体的には、シリコーン−アクリルゴムをコアとしてアクリル樹脂をグラフトした粒子及びアクリル共重合体をコアとしてアクリル樹脂をグラフトした粒子等が挙げられる。また、国際公開第２００９／０５１０６７号パンフレットに記載されるようなコアシェル型シリコーン微粒子、国際公開第２００９／０２０００５号パンフレットに記載されるような（メタ）アクリル酸アルキルエステル−ブタジエン−スチレン共重合体又は複合体、（メタ）アクリル酸アルキルエステル−シリコーン共重合体又は複合体及びシリコーン−（メタ）アクリル酸共重合体又は複合体等の絶縁性有機粒子、特開２００２−２５６０３７号公報に記載されるようなコアシェル構造重合体粒子、並びに特開２００４−１８８０３号公報に記載されるようなコアシェル構造のゴム粒子、等も使用することができる。これらのコアシェル型の絶縁性微粒子は、１種を単独で用いてもよく、また、２種以上を組み合わせて用いてもよい。
【００４８】
（ｄ）成分の絶縁性微粒子は、平均粒径が１μｍ以下であるが、好ましくは０．０１〜１μｍであり、より好ましくは０．０２〜０．９μｍである。
【００４９】
なお、上記「平均粒径」は以下のようにして測定される値を意味するものである。すなわち、任意に選択した絶縁性微粒子の一次粒子を走査型電子顕微鏡（ＳＥＭ、（株）日立製作所社製、製品名：Ｓ−８００）で観察（倍率：５０００倍）し、その最大径及び最小径を測定する。この最大径及び最小径の積の平方根をその粒子の一次粒径とする。そして、任意に選択した絶縁性微粒子５０個について上記のようにして一次粒径を測定し、その平均値を平均粒径とする。なお、後述する導電粒子の平均粒径も同様にして測定される。
【００５０】
（ｄ）成分の配合量は、接着剤組成物４ｂの全質量１００質量部に対して１０〜５０質量部であるが、好ましくは１５〜４０質量部であり、より好ましくは１５〜３５質量部以下である。（ｄ）成分の配合量が１０質量部未満では、反り量を抑制する効果が得られず、５０質量部を超えると、フィルム形成性及び導電粒子５の電極への密着力が低下する傾向がある。
【００５１】
接着剤組成物４ｂ中には導電粒子５が分散されている。回路接続用接着フィルム１０が導電粒子５を含有することにより、導電粒子５の変形により回路電極の位置や高さのばらつきが吸収され、接触面積が増加されるため、一層安定した電気的接続を得ることができる。また、回路接続用接着フィルム１０が導電粒子５を含有することによって、導電粒子５が回路電極表面の酸化層や不動態層を突き破って接触することが可能となる場合があり、電気的接続のより一層の安定化を図ることができる。
【００５２】
このような導電粒子５としては、Ａｕ、Ａｇ、Ｎｉ、Ｃｕ、はんだ等の金属粒子やカーボン粒子等が挙げられる。導電粒子５の最外層は、十分なポットライフを得る観点から、Ｎｉ、Ｃｕ等の遷移金属類ではなく、Ａｕ、Ａｇ、白金属の貴金属類が好ましく、このうちＡｕがより好ましい。また、導電粒子５は、Ｎｉ等の遷移金属類の表面をＡｕ等の貴金属類で被覆したものでもよく、非導電性のガラス、セラミック、プラスチック等に上述の金属等の導通層を被覆等により形成し、最外層を貴金属類としたものでもよい。
【００５３】
導電粒子５として、プラスチックに導通層を被覆等により形成した粒子又は熱溶融金属粒子を用いることが好ましい。これらの粒子は加熱及び加圧により変形性を有するので、接続時の回路電極との接触面積を増加させたり、回路部材の回路端子の厚みばらつきを吸収したりすることができ、回路接続の信頼性を向上することができる。
【００５４】
導電粒子５の最外層に設けられる貴金属類の被覆層の厚みは、１００Å以上であることが好ましい。これにより、接続される回路間の抵抗を十分低減することができる。ただし、Ｎｉ等の遷移金属の上に貴金属類の被覆層を設ける場合、該厚みは、３００Å以上であることが好ましい。この理由は、導電粒子５の混合分散時に発生する貴金属類の被覆層の欠損等によりＮｉ等の遷移金属が接着剤フィルム中に露出することで、該遷移金属による酸化還元作用により遊離ラジカルが発生し、回路接続用接着フィルム１０の保存安定性を低下させてしまうからである。一方、貴金属類の被覆層の厚みの上限は、特に制限はないが製造コストの観点から１μｍ以下であることが望ましい。
【００５５】
導電粒子５の平均粒径は、回路接続用接着フィルム１０により接続される回路部材の隣接する電極の最小の間隔よりも小さいことが必要であり、かつ、回路電極の高さのばらつきがある場合、その高さのばらつきよりも大きいことが好ましい。導電粒子５の平均粒径は、１〜１０μｍであることが好ましく、２〜５μｍであることがより好ましい。平均粒径が１μｍ未満であると、回路電極の高さのばらつきに対応できずに回路電極間の導電性が低下しやすい傾向があり、１０μｍを超えると、隣接する回路電極間の絶縁性が低下しやすい傾向がある。
【００５６】
導電粒子５の配合量は、接着剤組成物４ｂの全質量１００質量部に対して０．１〜３０質量部とすることが好ましく、０．１〜２０質量部とすることがより好ましい。これにより、過剰な導電粒子５による隣接回路の短絡等を防止することができる。
【００５７】
また、接着剤組成物４ｂは、用途に応じて例えば、軟化剤、老化防止剤、難燃化剤、色素、チキソトロピック剤、シランカップリング剤等の添加剤をさらに含有してもよい。
【００５８】
（絶縁性接着剤層）
絶縁性接着剤層３ａに含まれる接着剤組成物４ａは、フィルム状に形成でき、回路部材接続時に回路部材の変形を抑制できるものであればよく、導電性接着剤層３ｂに含まれる接着剤組成物４ｂと同じでも異なっていてもよい。但し、上述の成分の種類及び配合量は、絶縁性接着剤層３ａの流動性が、導電性接着剤層３ｂの流動性よりも大きくなるように調整されることが好ましい。
【００５９】
フィルム硬化後の接着剤層内の内部応力がより緩和されることから、絶縁性接着剤層３ａは絶縁性粒子を含有することが好ましい。このような絶縁性粒子としては、回路部材間の電気的接続を阻害しない程度のものであれば特に限定されず、上述した（ｄ）成分と同様のものを用いてもよい。
【００６０】
絶縁性接着剤層３ａが絶縁性粒子を含有する場合、絶縁性粒子の配合量は、接着剤組成物４ａの全質量１００質量部に対して６０質量部以下であることが好ましく、４０質量部以下であることがより好ましい。絶縁性粒子の配合量が６０質量部を超えると、フィルム形成性及び導電粒子５の電極への密着力が低下する傾向がある。
【００６１】
導電性接着剤層３ｂの厚みは、３〜１２μｍであることが好ましく、５〜１０μｍであることがより好ましい。また、絶縁性接着剤層３ａの厚みは、１２〜２０μｍであることが好ましく、１４〜１６μｍであることがより好ましい。各層がこのような厚みを有することで、作業性、導電粒子捕捉性及び接続信頼性を良好に保つことができる。
【００６２】
さらに、回路接続用接着フィルム１０の厚みは、１０〜４０μｍであることが好ましい。この厚みが１０μｍ未満では、被着体の間の空間を完全に埋めることができず、接着力が低下する傾向があり、４０μｍを超えると圧着する際に樹脂が溢れ出し、周辺部品を汚す傾向がある。
【００６３】
導電性接着剤層３ｂ及び絶縁性接着剤層３ａの形成は、導電性接着剤層３ｂについては接着剤組成物４ｂ及び導電粒子５を含む混合物を、絶縁性接着剤層３ａについては接着剤組成物４ａを含む混合物を、それぞれ有機溶剤に溶解又は分散することで液状化して塗布液を調製し、この塗布液を、例えば、剥離性基材（支持フィルム）上に塗布して、硬化剤の活性温度以下で溶剤を除去することにより行うことができる。
【００６４】
導電性接着剤層３ｂ及び絶縁性接着剤層３ａを形成する他の方法としては、導電性接着剤層３ｂ及び絶縁性接着剤層３ａの構成成分をそれぞれ加熱して流動性を確保した後溶剤を加えて塗布液とし、剥離性基材上に塗布して硬化剤の活性温度以下で溶剤を除去する方法が挙げられる。
【００６５】
このとき用いる溶剤は、芳香族炭化水素系溶剤と含酸素系溶剤との混合溶剤が、接着剤組成物４ａ及び４ｂの溶解性を向上させる観点から好ましい。また、剥離性基材としては、例えば、ポリエチレンテレフタレート（ＰＥＴ）、ポリプロピレン、ポリエチレン、ポリエステル等の耐熱性及び耐溶剤性を有する重合体フィルムが挙げられる。特に離型性を有するように表面処理されたＰＥＴフィルム等が好適に用いられる。
【００６６】
剥離性基材の厚みは、２０〜７５μｍであることが好ましい。この厚みが２０μｍ未満では、仮圧着する際に扱い難くなる傾向があり、７５μｍを超えると、回路接続用接着フィルム１０と剥離性基材との間に巻きずれが発生する傾向がある。
【００６７】
回路接続用接着フィルム１０の製法としては、例えば、上記のようにして形成した導電性接着剤層４ｂ及び絶縁性接着剤層４ａをラミネートする方法や、各層を順次塗工する方法等の公知の方法を採用することができる。
【００６８】
本実施形態の回路接続用接着フィルムは、ＣＯＧ（Ｃｈｉｐ  Ｏｎ  Ｇｌａｓｓ）などの実装における、ガラスなど比較的硬い基板と半導体素子とを接合する異方導電性接着剤として使用することができる。
【００６９】
例えば、ガラス基板及び半導体素子等の回路部材の間に、回路接続用接着フィルムを介在させた状態で加熱及び加圧して、両者が有する回路電極同士を電気的に接続することができる。ここで、反りが特に問題になるのは基板の厚みが０．３ｍｍ以下の回路部材を使用した場合であり、特にこのような場合において本実施形態の回路接続用接着フィルムを有効に使用することができる。更に基板の厚みが０．２ｍｍ以下のものを使用した場合は、より反りの問題が顕著になる。本実施形態の回路接続用接着フィルムを使用できる回路基板の厚みの下限としては、それぞれの機械的強度を維持できれば問題はなく、０．０５ｍｍ以上であることが好ましく、０．０８ｍｍ以上であることがより好ましい。
【００７０】
ガラス基板や半導体素子等の回路部材には、通常回路電極が多数（場合によっては単数でもよい）設けられている。対向配置された回路部材に設けられた回路電極の少なくとも一部を対向配置し、対向配置された回路電極間に回路接続用接着フィルムを介在させた状態で加熱及び加圧することで、対向配置された回路電極同士を電気的に接続して回路接続構造体を得ることができる。
【００７１】
このように、対抗配置された回路部材を加熱及び加圧することにより、対向配置された回路電極同士は、導電粒子を介した接触及び直接接触の一方又は双方により、電気的に接続される。
【００７２】
＜回路接続構造体＞
図２は、一対の回路部材、すなわち基板１と半導体素子２との間に、本実施形態に係る回路接続用接着フィルム１０を介在させた積層体２００を示す模式断面図であり、図３は、図２に示す積層体２００を加熱及び加圧して得られた、本実施形態に係る回路接続構造体１００を示す模式断面図である。
【００７３】
図３に示す回路接続構造体１００は、ガラス基板１ａ（第１の回路基板）の主面上に配線パターン１ｂ（第１の回路電極）が形成された基板１（第１の回路部材）と、ＩＣチップ２ａ（第２の回路基板）の主面上にバンプ電極２ｂ（第２の回路電極）が形成された半導体素子２（第２の回路部材）と、基板１及び半導体素子２の間に介在する回路接続用接着フィルム１０の硬化物６ａ及び６ｂ（接続部）と、を備えている。回路接続構造体１００においては、配線パターン１ｂ及びバンプ電極２ｂが対向配置された状態で電気的に接続されている。
【００７４】
ここで、配線パターン１ｂは、好ましくは透明導電性材料から形成される。透明導電性材料としては典型的にはＩＴＯ（インジウム−錫酸化物）が用いられる。また、バンプ電極２ｂは、電極として機能し得る程度の導電性を有する材料（好ましくは金、銀、錫、白金族の金属及びＩＴＯからなる群より選ばれる少なくとも一種）から形成されている。
【００７５】
回路接続構造体１００において、対抗するバンプ電極２ｂ及び配線パターン１ｂ同士は、導電粒子５を介して電気的に接続されている。即ち、導電粒子５が、バンプ電極２ｂ及び配線パターン１ｂの双方に直接接触することにより電気的に接続されている。
【００７６】
このようにして得られる回路接続構造体１００は、回路接続用接着フィルム１０の硬化物６ａ及び６ｂにより基板１と半導体素子２とが接合されているため、回路部材の厚みが薄い（０．３ｍｍ以下）場合であっても、基板１の反りが十分に抑制され、且つ、優れた接続信頼性が得られる。
【００７７】
＜回路部材の接続方法＞
回路接続構造体１００は、ガラス基板１ａの主面上に配線パターン１ｂが形成された基板１と、ＩＣチップ２ａの主面上にバンプ電極２ｂが形成された半導体素子２と、基板１及び半導体素子２の間に介在する回路接続用接着フィルム１０と、を配線パターン１ｂ及びバンプ電極２ｂが対向配置された状態で加熱及び加圧して、配線パターン１ｂ及びバンプ電極２ｂを電気的に接続する方法によって得られる。
【００７８】
この方法においては、剥離性基材上に形成させた回路接続用接着フィルム１０を基板１上に貼り合わせた状態で加熱及び加圧して回路接続用接着フィルム１０を仮圧着し、剥離性基材を剥離してから、回路電極を位置合わせしながら半導体素子２を載せた後、加熱及び加圧して、基板１、回路接続用接着フィルム１０及び半導体素子２がこの順に積層された積層体２００を準備することができる。
【００７９】
上記積層体２００を加熱及び加圧する条件は、回路接続用接着フィルム１０中の接着剤組成物４ａ及び４ｂの硬化性等に応じて、回路接続用接着フィルム１０が硬化して十分な接着強度が得られるように、適宜調製される。
【００８０】
本実施形態の回路接続用接着フィルムを用いた回路部材の接続方法によれば、回路部材の厚みが薄い（０．３ｍｍ以下）場合でも、回路部材の反りを抑え、良好な接続信頼性を得ることができる。
【実施例】
【００８１】
以下、実施例を挙げて本発明についてさらに具体的に説明する。ただし、本発明はこれら実施例に限定されるものではない。
【００８２】
（１）回路接続用接着フィルムの準備
導電性接着剤層及び絶縁性接着剤層を作製するための各材料を以下の通り準備した。また、フィルム形成材を約１０ｍｇ秤量し、ＴＡ  Ｉｎｓｔｒｕｍｅｎｔｓ社製のＤＳＣ装置（製品名：Ｑ１０００）でＪＩＳ  Ｋ７１２１−１９８７の規定に従って、フィルム形成材のＴｇを測定した。
【００８３】
（ａ）成分：フィルム形成材
「ＦＸ−３１６」（東都化成製、製品名）：フェノキシ樹脂（Ｔｇ：６６℃）
（ｂ）成分：エポキシ樹脂
「ＥＸＡ−４８５０−１５０」（ＤＩＣ製、製品名）
「ＹＬ−９８０」（ジャパンエポキシレジン製、製品名）
（ｃ）：潜在性硬化剤
「ノバキュア」（旭化成ケミカルズ製、製品名）
（ｄ）：平均粒径が１μｍ以下である絶縁性微粒子
「Ｘ−５２−７０３０」（信越シリコーン製、製品名）：平均粒径０．８μｍ
「ＢＴＡ７５１」（ローム・アンド・ハース製、製品名）：平均粒径０．２〜０．３μｍ
「ＥＸＬ−２６５５」（ローム・アンド・ハース製、製品名）：平均粒径０．２〜０．３μｍ
（ｄ）’：（ｄ）成分以外の絶縁性粒子
「ＫＭＰ６０５」（信越シリコーン製、製品名）：平均粒径２μｍ
「ＫＭＰ７０１」（信越シリコーン製、製品名）：平均粒径３．５μｍ
（導電粒子）
「ミクロパールＡＵ」（積水化学製、製品名）
（添加剤）
「ＳＨ６０４０」（東レダウコーニング製、製品名）：シランカップリング剤
【００８４】
（参考例１）
＜導電性接着剤層＞
フェノキシ樹脂「ＦＸ−３１６」３０質量部、エポキシ樹脂「ＥＸＡ−４８５０−１５０」及び「ＹＬ−９８０」をそれぞれ１０質量部、潜在性硬化剤「ノバキュア」２０質量部並びにシランカップリング剤「ＳＨ６０４０」１質量部を、トルエン１００質量部に溶解した後、絶縁性微粒子「Ｘ−５２−７０３０」１０質量部及び導電粒子「ミクロパールＡＵ」１９質量部を加え、導電性接着剤層形成用塗布液を調製した。
【００８５】
この塗布液を、片面（塗布液を塗布する面）に離型処理（中剥離処理）が施された厚み５０μｍのＰＥＴフィルムに塗工装置（（株）康井精機社製、製品名：精密塗工機）を用いて塗布し、７０℃で１０分間熱風乾燥することにより、ＰＥＴフィルム上に厚み１０μｍの導電性接着剤層を形成した。
【００８６】
＜絶縁性接着剤層＞
フェノキシ樹脂「ＦＸ−３１６」５０質量部、エポキシ樹脂「ＹＬ−９８０」２８質量部、潜在性硬化剤「ノバキュア」１８質量部及びシランカップリング剤「ＳＨ６０４０」１質量部を、溶剤であるトルエン１００質量部に溶解した後、絶縁性微粒子「Ｘ−５２−７０３０」３質量部を加え、絶縁性接着剤層形成用塗布液を調製した。
【００８７】
この塗布液を、上記同様にして、片面に離型処理が施された厚み５０μｍのＰＥＴフィルムに塗工装置（（株）康井精機社製、製品名：精密塗工機）を用いて塗布し、７０℃で１０分間熱風乾燥することにより、ＰＥＴフィルム上に厚み１５μｍの絶縁性接着剤層を形成した。
【００８８】
＜回路接続用接着フィルム＞
上記で得られた導電性接着剤層と絶縁性接着剤層とを、５０℃で加熱しながらロールラミネータでラミネートし、厚みが２５μｍの回路接続用接着フィルムを得た。
【００８９】
（実施例２〜５及び比較例１〜４）
表２に示す配合割合（質量部）で各成分を添加し、導電性接着剤層形成用塗布液を調製した以外は、参考例１と同様に操作して回路接続用接着フィルムを作製した。
【００９０】
【表２】
0005206840.tif 000003
【００９１】
（２）回路接続構造体の作製
＜基板及び半導体素子の準備＞
基板として、ガラス基板（コーニング＃１７３７、３８ｍｍ×２８ｍｍ、厚み０．３ｍｍ）の表面にＩＴＯ（Ｉｎｄｉｕｍ  Ｔｉｎ  Ｏｘｉｄｅ）の配線パターン（パターン幅５０μｍ、電極間スペース５μｍ）を形成させたものを準備した。半導体素子として、ＩＣチップ（外形１７ｍｍ×１７ｍｍ、厚み０．３ｍｍ、バンプの大きさ５０μｍ×５０μｍ、バンプ間スペース５０μｍ、バンプ高さ１５μｍ）を準備した。
【００９２】
＜基板及び半導体素子の接続＞
上記実施例及び比較例で作製した回路接続用接着フィルムを用い、ＩＣチップとガラス基板との接続を、以下に示すように行った。なお、接続には、セラミックヒーターからなるステージ（１５０ｍｍ×１５０ｍｍ）及びツール（３ｍｍ×２０ｍｍ）から構成される加熱圧着具を用いた。
【００９３】
まず、回路接続用接着フィルム（１．５ｍｍ×２０ｍｍ）の導電性接着剤層上のＰＥＴフィルムを剥離し、導電性接着剤層面をガラス基板に８０℃、０．９８ＭＰａ（１０ｋｇｆ／ｃｍ２）の条件で２秒間加熱及び加圧することで貼り付けた。次いで、回路接続用接着フィルムの絶縁性接着剤層上のＰＥＴフィルムを剥離し、ＩＣチップのバンプとガラス基板との位置合わせを行った後、回路接続用接着フィルムの実測最高到達温度１９０℃及び、バンプ電極面積換算圧力７０ＭＰａの条件で、ＩＣチップ上方から１０秒間加熱及び加圧を行い絶縁性接着剤層をＩＣチップに貼り付け、回路接続用接着フィルムを介したチップとガラス基板との本接続を行った。
【００９４】
（３）評価
（フィルム形成性）
作製した回路接続用接着フィルムについて、以下の基準でフィルム形成性を評価した。なお、「フィルムにできる」とは、作製したフィルムが容易に裂けたり、割れたり、べたついたりすることの無いことを意味する。フィルム形成性の評価結果を表３に示す。
Ａ：フィルムにできる
Ｂ：フィルムにできない
【００９５】
（反り）
図４は、ガラス基板の反りの評価方法を示す模式断面図である。図４に示す回路接続構造体１００は、基板１、半導体素子２及びこれらを接合する硬化した回路接続用接着フィルム１０から構成される。Ｌは、半導体素子２の中心における基板１の下面の高さを０としたときの、半導体素子２の中心から１２．５ｍｍ離れた場所までの基板１の下面の高さのうち最も大きい値を表す。反りの評価は、Ｌを指標として行った。Ｌの値が小さいほど、反りが小さいことを示す。Ｌの値が１５μｍ未満の場合を「Ａ」、１５μｍ以上の場合を「Ｂ」として２段階で評価した。反りの評価結果を表３に示す。
【００９６】
また、回路接続構造体の作製において、ガラス基板及びＩＣチップの厚みをそれぞれ０．３ｍｍから０．５ｍｍに変更し、上記実施例及び比較例で作製した回路接続用接着フィルムを用いた接続を上述と同様の手順で行い接合体を作製した。得られた接合体の反りの評価を行ったところ、いずれの接合体においても反りは１５μｍ未満であった。
【００９７】
（接続信頼性）
作製した回路接続構造体を用いてガラス基板の回路と半導体素子の電極間の抵抗値を測定した。測定には、マルチメータ（装置名：ＭＬＲ２１、ＥＴＡＣ社製）を用い、温度８５℃、湿度８５％ＲＨ、１０００時間のＴＨＴテスト（Ｔｈｅｒｍａｌ  Ｈｕｍｉｄｉｔｙ  Ｔｅｓｔ）後に行った。ＴＨＴテスト後の抵抗値に基づいて、接続信頼性を以下の基準に従ってＡ又はＢの２段階で評価した。各回路接続構造体の測定結果を表３に示す。
Ａ：１０Ω未満
Ｂ：１０Ω以上
【００９８】
【表３】
0005206840.tif 000004
【００９９】
本発明の回路接続用接着フィルムは、厚みの薄い回路部材同士の接続に用いられた場合でも、フィルム形成性、反り及び接続信頼性のいずれに関しても優れた特性を示した。
【符号の説明】
【０１００】
１…基板、１ａ…ガラス基板、１ｂ…配線パターン、２…半導体素子、２ａ…ＩＣチップ、２ｂ…バンプ電極、３ａ…絶縁性接着剤層、３ｂ…導電性接着剤層、４ａ、４ｂ…接着剤組成物、５…導電粒子、６ａ、６ｂ…硬化物、１０…回路接続用接着フィルム、１００…回路接続構造体、２００…積層体。
【図１】
0005206840.tif 000005
【図２】
0005206840.tif 000006
【図３】
0005206840.tif 000007
【図４】
0005206840.tif 000008